Matériau comprenant un substrat revêtu d’un premier revêtement conducteur comprenant en partant du substrat : - un premier revêtement diélectrique, - une couche fonctionnelle métallique à base d’argent, - une couche de blocage située au-dessus et immédiatement au contact de la couche métallique fonctionnelle à base d’argent, choisie parmi les couches métalliques d’un ou plusieurs éléments choisis parmi le nickel et le chrome telles que Ni, Cr, NiCr, et les couches de nitrure métallique d’un ou plusieurs éléments choisis parmi le titane, le nickel, le chrome telles que NiN, CrN, NiCrN, TiN, - un deuxième revêtement diélectrique comprenant au moins une couche d’oxyde conducteur dont la somme des épaisseurs des couches d’oxyde conducteur dans le deuxième revêtement diélectrique est supérieure à 40 nm. Matériau selon la revendication 1, caractérisé en ce que la couche de blocage présente une épaisseur comprise entre 0,1 et 5,0 nm. Matériau selon l'une quelconque des revendications précédentes, caractérisé en ce que la couche de blocage est choisie parmi une couche de nitrure de titane, les couches métalliques à base de nickel et/ou de chrome. Matériau selon l'une quelconque des revendications précédentes, caractérisé en ce que le deuxième revêtement diélectrique comprend une couche d’oxyde conducteur choisie parmi l’oxyde mixte d’étain et d’indium ou l’oxyde de zinc dopé à l’aluminium et/ou au gallium. Matériau selon l'une quelconque des revendications précédentes, caractérisé en ce que le deuxième revêtement diélectrique comprend une couche d’oxyde conducteur à base d’oxyde de zinc dopé à l’aluminium d’épaisseur supérieure à 50 nm. Matériau selon l'une quelconque des revendications précédentes, caractérisé en ce que le premier revêtement diélectrique comporte au moins une couche diélectrique cristallisée, notamment à base d’oxyde de zinc, éventuellement dopé à l’aide d’au moins un autre élément, comme l’aluminium. Matériau selon la revendication précédente, caractérisé en ce que la couche diélectrique cristallisée, notamment à base d’oxyde de zinc, présente une épaisseur de 2 à 15 nm. Matériau selon l'une quelconque des revendications précédentes, caractérisé en ce que le premier revêtement diélectrique comporte : - une couche à base de nitrure ou d’oxynitrure de silicium d’aluminium et/ou de zirconium, et/ou - une couche à base d’oxyde de zinc et d’étain. Matériau selon l'une quelconque des revendications précédentes, caractérisé en ce que le substrat est en verre, notamment silico-sodo-calcique ou en matière organique polymérique. Système électrochrome comprenant: - un matériau comprenant un substrat revêtu d’un premier revêtement conducteur comprenant en partant du substrat : - un premier revêtement diélectrique, - une couche fonctionnelle métallique à base d’argent, - une couche de blocage située au-dessus et immédiatement au contact de la couche métallique fonctionnelle à base d’argent, choisie parmi les couches métalliques d’un ou plusieurs éléments choisis parmi le nickel et le chrome telles que Ni, Cr, NiCr, et les couches de nitrure métallique d’un ou plusieurs éléments choisis parmi le titane, le nickel, le chrome telles que NiN, CrN, NiCrN, TiN, - un deuxième revêtement diélectrique comprenant au moins une couche d’oxyde conducteur, la somme des épaisseurs des couches d’oxyde conducteur est supérieure à 40 nm, - une première couche active comprenant un matériau électrochrome, - une couche électrolyte, - une deuxième couche active et - un deuxième revêtement électroconducteur transparent, - éventuellement un substrat.